(57)【要約】    二軸配向ポリエチレン（ＢＯＰＥ）多層フィルムは、マットな表面を有するスキン層と、コアと、を含み、マットな表面を有するスキン層は、スキン層の重量に基づく重量パーセント（重量％）で、（１）２０〜８０重量％のエチレン系ポリマーと、（２）８０〜２０重量％のプロピレン系ポリマーと、を含み、エチレン系ポリマーおよびプロピレン系ポリマーの各々が、貯蔵弾性率を有し、エチレン系ポリマーとプロピレン系ポリマーとの貯蔵弾性率の差が、１１０℃で４０メガパスカル（ＭＰａ）超であり、１２０℃で１８ＭＰａ超である。  【選択図】なし【特許請求の範囲】
【請求項１】
マットな表面を有するスキン層と、コアと、を含む二軸配向ポリエチレン（ＢＯＰＥ）多層フィルムであって、前記コアが、１つ以上の層を含み、前記フィルムが、
（Ａ）マットな表面を有する前記スキン層が、前記スキン層の重量に基づく重量パーセント（重量％）で、
（１）２０〜８０重量％のエチレン系ポリマーと、
（２）８０〜２０重量％のプロピレン系ポリマーと、を含み、
前記エチレン系ポリマーおよび前記プロピレン系ポリマーの各々が、貯蔵弾性率を有し、前記エチレン系ポリマーと前記プロピレン系ポリマーとの前記貯蔵弾性率の差が、１１０℃で４０ＭＰＡ超であり、１２０℃で１８ＭＰａ超である、
（Ｂ）前記スキン層の前記マットな表面が、４５°の角度でＡＳＴＭ  Ｄ２４５７によって測定したときに５０％未満の光沢を有する、
（Ｃ）前記コアが、すべての前記コア層の重量に基づいて、少なくとも５０重量％のエチレン系ポリマーを含む、
（Ｄ）前記フィルムが、厚さを有し、前記コアが、前記フィルムの厚さの少なくとも５０％を構成する、
（Ｅ）前記フィルムが、２：１〜６：１の延伸比で縦方向に、そして２：１〜１１：１で横方向に配向される、ことを特徴とする、二軸配向ポリエチレン（ＢＯＰＥ）多層フィルム。
【請求項２】
前記エチレン系ポリマーと前記プロピレン系ポリマーとの前記貯蔵弾性率の前記差が、１１０℃で５０ＭＰａ超であり、１２０℃で５０ＭＰａ超である、請求項１に記載のＢＯＰＥ多層フィルム。
【請求項３】
マットな表面を有する前記スキン層の前記エチレン系ポリマーが、線状低密度ポリエチレン（ＬＬＤＰＥ）である、請求項１または２に記載のＢＯＰＥ多層フィルム。
【請求項４】
マットな表面を有する前記スキン層の前記プロピレン系ポリマーが、プロピレンランダムコポリマーおよびプロピレン−エチレン−ブテンターポリマーのうちの１つ以上である、請求項１〜３のいずれか一項に記載のＢＯＰＥ多層フィルム。
【請求項５】
一方が、５０％未満の光沢を有するマットな表面を有し、他方が、５０％以上の光沢を有する２つのスキン層を含む、請求項１〜４のいずれか一項に記載のＢＯＰＥ多層フィルム。
【請求項６】
前記スキン層の前記マットな表面が、ＡＳＴＭ  Ｄ１００３によって測定したときに５０％超のヘイズを有する、請求項１〜５のいずれか一項に記載のＢＯＰＥ多層フィルム。
【請求項７】
前記コアが、２つ以上のコア層を含む複数の層を含む、請求項１〜６のいずれか一項に記載のＢＯＰＥ多層フィルム。
【請求項８】
前記コアが、少なくとも３つのコア層を含む少なくとも３つの層を含む、請求項１〜７のいずれか一項に記載のＢＯＰＥ多層フィルム。
【請求項９】
マットな表面を有する前記スキン層が、前記コアに直接接触し、
前記コアが、すべての前記コア層の重量に基づいて、５０重量％〜１００重量％の前記エチレン系ポリマーを含む、請求項１〜８のいずれか一項に記載のＢＯＰＥ多層フィルム。
【請求項１０】
マットな表面を有する前記スキン層が、
エチレン／Ｃ４〜Ｃ８α−オレフィンコポリマーと、
プロピレン／エチレンコポリマーと、を含み、これらが、１１０℃で１００ＭＰａ〜１３０ＭＰａ、および１２０℃で７０ＭＰａ〜８０ＭＰａの貯蔵弾性率の差を有し、
前記スキン層の前記マットな表面が、（ｉ）３％〜１５％の光沢、および（ｉｉ）７０％〜９０％のヘイズを有する、請求項１〜９のいずれか一項に記載のＢＯＰＥ多層フィルム。
【請求項１１】
マットな表面を有する前記スキン層が、
エチレン／Ｃ４〜Ｃ８α−オレフィンコポリマーと、
プロピレン／エチレン／ブテンターポリマーと、を含み、これらが、４０ＭＰａ超〜５０ＭＰａ、および１２０℃で１８ＭＰａ超〜２０ＭＰａの貯蔵弾性率の差を有し、
前記スキン層の前記マットな表面が、（ｉ）１５％〜１９％の光沢、および（ｉｉ）５０％超〜５５％のヘイズを有する、請求項１〜９のいずれか一項に記載のＢＯＰＥ多層フィルム。
【請求項１２】
少なくとも２つのコア層を含み、各コア層が、同じエチレン系ポリマーから構成される、請求項１〜１１のいずれか一項に記載のＢＯＰＥ多層フィルム。
【請求項１３】
マットな表面を有する前記スキン層内の前記エチレン系ポリマーおよび各コア層内の前記エチレン系ポリマーが、同じエチレン系ポリマーである、請求項１２に記載のＢＯＰＥ多層フィルム。
【請求項１４】
請求項１〜１３のいずれか一項に記載のＢＯＰＥ多層フィルムを含むパッケージ。
【発明の詳細な説明】
【技術分野】
【０００１】
本開示は、一般に、二軸配向ポリエチレン（ＢＯＰＥ）多層フィルム、特にマットな表面を有するそのようなフィルムに関する。
【背景技術】
【０００２】
近年、二軸配向ポリエチレン（ＢＯＰＥ）多層フィルムは、ポリマーのマトリックスの縦方向および横方向の両方での高い配向性による、その優れた機械的特性により、パッケージ業界でますます歓迎されてきている。ポリエチレン（ＰＥ）樹脂を構造層またはベース層（非表面層）に使用して、ＰＥが豊富なフィルム構造を実現することができる。ＰＥが表面またはスキン層にも使用される場合、それは、典型的には、フィルムに滑らかで光沢のある表面（複数可）を与える。しかしながら、一部の用途では、マットな表面が望ましい場合がある。したがって、マットな表面を有するＢＯＰＥフィルムを有することが望ましいであろう。
【発明の概要】
【０００３】
本開示は、二軸配向ポリエチレン多層フィルムを提供する。二軸配向ポリエチレン多層フィルムは、マットな表面を有するスキン層と、コアと、を含み、コアが、１つ以上の層を含み、フィルムが、
（Ａ）マットな表面を有するスキン層が、スキン層の重量に基づく重量パーセント（重量％）で、
（１）２０〜８０重量％のエチレン系ポリマーと、
（２）８０〜２０重量％のプロピレン系ポリマーと、を含有し、
エチレン系ポリマーおよびプロピレン系ポリマーの各々が、貯蔵弾性率を有し、エチレン系ポリマーとプロピレン系ポリマーとの貯蔵弾性率の差が、１１０℃で（＞）４０メガパスカル（ＭＰａ）超であり、１２０℃で＞１８ＭＰａである、
（Ｂ）スキン層のマットな表面が、４５°の角度でＡＳＴＭ  Ｄ２４５７によって測定したときに５０％未満の光沢を有する、
（Ｃ）コアが、すべてのコア層の重量に基づいて、少なくとも５０重量％のエチレン系ポリマーを含有する、
（Ｄ）フィルムが、厚さを有し、コアが、フィルムの厚さの少なくとも５０％を含有する、
（Ｅ）フィルムが、２：１〜６：１の延伸比で縦方向に、そして２：１〜１１：１で横方向に配向される、ことを特徴とする。
【０００４】
本開示はまた、二軸配向ポリエチレン多層フィルムを含有するパッケージを提供する。
【０００５】
定義
米国特許実務の目的のため、いかなる参照される特許、特許出願、または刊行物の内容も、特に定義の開示（本開示に具体的に提供されるいかなる定義とも矛盾しない程度に）および当該技術分野の一般知識に関して、それらの全体が参照により組み込まれる（またはその同等の米国版が、参照によりそのように組み込まれる）。
【０００６】
本明細書に開示される数値範囲は、下限値から上限値（これらを含む）までのすべての値を含む。明示的な値を含有する範囲（例えば、１、２、または３〜５、または６、または７の範囲）に関して、２つの明示的な値の間のいかなる部分範囲も含まれる（例えば、上記の範囲１〜７には、部分範囲１〜２、２〜６、５〜７、３〜７、５〜６などが含まれる）。
【０００７】
相反して述べられていないか、文脈から暗黙的であるか、または当該技術分野で習慣的でない限り、すべての部およびパーセントは重量に基づき、すべての試験方法は、本開示の出願日の時点で最新のものである。
【０００８】
「アルファ−オレフィン」、「α−オレフィン」、および同様の用語は、炭化水素分子または置換炭化水素分子（すなわち、例えば、ハロゲン、酸素、窒素など、水素および炭素以外の１個以上の原子を含む炭化水素分子）を指し、炭化水素分子は、（ｉ）第１の炭素原子と第２の炭素原子との間に位置する唯一のエチレン系不飽和と、（ｉｉ）少なくとも２個の炭素原子、または３〜２０個の炭素原子、または４〜１０個の炭素原子、または４〜８個の炭素原子と、を含む。α−オレフィンの非限定的な例としては、エチレン、プロピレン、１−ブテン、１−ペンテン、１−ヘキセン、１−オクテン、１−ドデセン、およびこれらのモノマーの２つ以上の混合物が挙げられる。
【０００９】
「二軸配向ポリエチレン多層フィルム」または「ＢＯＰＥ多層フィルム」、および同様の用語は、（１）１つまたは２つのスキン層と、１つ以上のコア層と、を含み、（２）５０重量％以上のエチレン系ポリマー（フィルムの総ポリマー重量に基づく）を含み、（３）縦方向および横方向の両方でのひずみに供された、フィルムを指す。
【００１０】
「ブレンド」、「ポリマーブレンド」および同様の用語は、２つ以上のポリマーの組成物である。そのようなブレンドは、混和性であっても、そうでなくてもよい。このようなブレンドは、相分離していても、していなくてもよい。そのようなブレンドは、透過電子分光法、光散乱、Ｘ線散乱、ならびにドメイン構成を測定および／または特定するために使用される任意の他の方法から決定されるような、１つ以上のドメイン構成を含んでも含まなくてもよい。
【００１１】
「ブロックコポリマー」または「セグメント化されたコポリマー」という用語は、線状に結合された２つ以上の化学的に固有の領域またはセグメント（「ブロック」と称される）を含むポリマー、すなわち、ペンダントまたはグラフトの様式ではなく、重合官能性に対して端と端で結合（共有結合）されている化学的に区別された単位を含むポリマーを指す。一実施形態では、ブロックは、その中に組み込まれるコモノマーの量もしくは種類、密度、結晶性の量、結晶性の種類（例えば、ポリエチレン対ポリプロピレン）、そのような組成のポリマーに起因する結晶子サイズ、タクティシティの種類もしくは程度（アイソタクチックまたはシンジオタクチック）、位置規則性もしくは位置不規則性、長鎖分岐もしくは超分岐を含む分岐の量、均質性、またはその他の化学的または物理的特性において異なる。
【００１２】
「組成物」という用語は、組成物を含む材料の混合物、ならびに組成物の材料から形成された反応生成物および分解生成物を指す。
【００１３】
「〜を含む（ｃｏｍｐｒｉｓｉｎｇ）」、「〜を含む（ｉｎｃｌｕｄｉｎｇ）」、「〜を有する（ｈａｖｉｎｇ）」という用語、およびそれらの派生語は、それらが具体的に開示されているか否かに関わらず、任意の追加の成分、ステップ、または手順の存在を除外することを意図するものではない。疑念を避けるために、「含む」という語の使用を通じて請求項に記載される全ての組成物は、反対の記述がない限り、重合されているかどうかに関わらず、追加の添加剤、助剤、または化合物を含み得る。対照的に、「〜から本質的になる（ｃｏｎｓｉｓｔｉｎｇ  ｅｓｓｅｎｔｉａｌｌｙ  ｏｆ）」という用語は、操作性に必須ではないものを除いて、任意の後続の引用の範囲から、任意の他の成分、ステップ、または手順を除外する。「〜からなる（ｃｏｎｓｉｓｔｉｎｇ  ｏｆ）」という用語は、具体的に記述または列挙されていない任意の成分、ステップ、または手順を除外する。「または」という用語は、別途記載がない限り、列挙された部材を個々に、および任意の組み合わせで指す。単数形の使用には、複数形の使用が含まれ、逆の場合も同じである。
【００１４】
「コア層」、「ベース層」および同様の用語は、多層フィルムの非スキン層を指す。典型的には、コア層は、多層フィルムの内層、すなわち、２つのスキン層の間に位置付けられる層である。コア層のいずれの表面も、多層フィルムの最外面ではない。一実施形態では、コア層は、単一のスキン層を含む２層フィルムの非スキン層である。ＢＯＰＥ多層フィルムのコア層の全体、すなわち、１つまたは複数が、フィルムの「コア」を構成する。
【００１５】
「エチレン系ポリマー」は、（重合性モノマーの総量に基づいて）５０重量パーセント超の重合エチレンモノマーを含有し、任意選択により、少なくとも１つのコモノマーを含有し得るポリマーである。エチレン系ポリマーには、エチレンホモポリマー、およびエチレンコポリマー（エチレンおよび１つ以上のコモノマーに由来する単位を意味する）が含まれる。「エチレン系ポリマー」および「ポリエチレン」という用語は、交換可能に使用され得る。エチレン系ポリマー（ポリエチレン）の非限定的な例には、低密度ポリエチレン（ＬＤＰＥ）、中密度ポリエチレン（ＭＤＰＥ）、および直鎖状ポリエチレンが含まれる。線状ポリエチレンの非限定的な例には、線状低密度ポリエチレン（ＬＬＤＰＥ）、超低密度ポリエチレン（ｕｌｔｒａ  ｌｏｗ  ｄｅｎｓｉｔｙ  ｐｏｌｙｅｔｈｙｌｅｎｅ）（ＵＬＤＰＥ）、超低密度ポリエチレン（ｖｅｒｙ  ｌｏｗ  ｄｅｎｓｉｔｙ  ｐｏｌｙｅｔｈｙｌｅｎｅ）（ＶＬＤＰＥ）、多成分エチレン系コポリマー（ＥＰＥ）、エチレン／α−オレフィンマルチブロックコポリマー（オレフィンブロックコポリマー（ＯＢＣ）としても知られている）、シングルサイト触媒の線状低密度ポリエチレン（ｍ−ＬＬＤＰＥ）、実質的に線状、または線状のプラストマー／エラストマー、および高密度ポリエチレン（ＨＤＰＥ）が含まれる。一般に、ポリエチレンは、チーグラーナッタ触媒などの不均質触媒系、第４族遷移金属およびメタロセンなどのリガンド構造を含む均質触媒系、非メタロセン金属中心、ヘテロアリール、ヘテロアリール、ヘテロバレントアリールオキシエーテル、ホスフィンイミン、および他などを使用する、気相、流動床反応器、液相スラリープロセス反応器、または液相溶液プロセス反応器で生成することができる。不均一系触媒および／または均一系触媒の組み合わせもまた、単一反応器または二重反応器の構成のいずれかに使用することができる。一実施形態では、エチレン系ポリマーは、その中に重合された芳香族コモノマーを含有しない。
【００１６】
「エチレンプラストマー／エラストマー」は、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む均一な短鎖分岐分布を含有する実質的に線状または線状のエチレン／α−オレフィンコポリマーである。エチレンプラストマー／エラストマーは、０．８７０ｇ／ｃｃ、または０．８８０ｇ／ｃｃ、または０．８９０ｇ／ｃｃ〜０．９００ｇ／ｃｃ、または０．９０２ｇ／ｃｃ、または０．９０４ｇ／ｃｃ、または０．９０９ｇ／ｃｃ、または０．９１０ｇ／ｃｃ、または０．９１７ｇ／ｃｃの密度を有する。エチレンプラストマー／エラストマーの非限定的な例としては、ＡＦＦＩＮＩＴＹ（商標）プラストマーおよびエラストマー（Ｔｈｅ  Ｄｏｗ  Ｃｈｅｍｉｃａｌ  Ｃｏｍｐａｎｙから入手可能）、ＥＸＡＣＴ（商標）プラストマー（ＥｘｘｏｎＭｏｂｉｌ  Ｃｈｅｍｉｃａｌから入手可能）、Ｔａｆｍｅｒ（商標）（Ｍｉｔｓｕｉから入手可能）、Ｎｅｘｌｅｎｅ（商標）（ＳＫ  Ｃｈｅｍｉｃａｌｓ  Ｃｏ．から入手可能）、およびＬｕｃｅｎｅ（商標）（ＬＧ  Ｃｈｅｍ  Ｌｔｄ．から入手可能）が挙げられる。
【００１７】
「フィルム」および同様の用語は、概して一貫した均一な厚さを有する、任意の薄くて平らな押し出された、または鋳造された熱可塑性物品を指す。フィルムは、１つ以上の層を含むことができる。
【００１８】
「高密度ポリエチレン」（もしくは「ＨＤＰＥ」）は、エチレンホモポリマー、または少なくとも１つのＣ４〜Ｃ１０α−オレフィンコモノマー、またはＣ４〜Ｃ８α−オレフィンコモノマー、および０．９４ｇ／ｃｃ超、または０．９４５ｇ／ｃｃ、または０．９５ｇ／ｃｃ、または０．９５５ｇ／ｃｃ〜０．９６ｇ／ｃｃ、または０．９７ｇ／ｃｃ、または０．９８ｇ／ｃｃの密度を有するエチレン／α−オレフィンコポリマーである。ＨＤＰＥは、単峰性コポリマーまたは多峰性コポリマーであり得る。「単峰性エチレンコポリマー」は、分子量分布を示すゲル浸透クロマトグラフィー（ＧＰＣ）で１つの明確なピークを有するエチレン／Ｃ４〜Ｃ１０α−オレフィンコポリマーである。「多峰性エチレンコポリマー」は、分子量分布を示すＧＰＣで少なくとも２つの明確なピークを有するエチレン／Ｃ４〜Ｃ１０α−オレフィンコポリマーである。多峰性には、２つのピークを有するコポリマー（二峰性）、ならびに３つ以上のピークを有するコポリマーが含まれる。ＨＤＰＥの非限定的な例としては、各々Ｔｈｅ  Ｄｏｗ  Ｃｈｅｍｉｃａｌ  Ｃｏｍｐａｎｙから入手可能なＤＯＷ（商標）高密度ポリエチレン（ＨＤＰＥ）樹脂、ＥＬＩＴＥ（商標）強化ポリエチレン樹脂、およびＣＯＮＴＩＮＵＵＭ（商標）二峰生ポリエチレン樹脂、ＬｙｏｎｄｅｌｌＢａｓｅｌｌから入手可能なＬＵＰＯＬＥＮ（商標）、ならびにＢｏｒｅａｌｉｓ、Ｉｎｅｏｓ、およびＥｘｘｏｎＭｏｂｉｌからのＨＤＰＥ製品が挙げられる。
【００１９】
「炭化水素」は、水素および炭素原子のみを含有する化合物である。炭化水素は、（ｉ）分岐状または非分岐状、（ｉｉ）飽和または不飽和、（ｉｉｉ）環状または非環状、および（ｉｖ）（ｉ）〜（ｉｉｉ）の任意の組み合わせであり得る。炭化水素の非限定的な例としては、アルカン、アルケン、およびアルキンが挙げられる。
【００２０】
「インターポリマー」は、少なくとも２つの異なるモノマーの重合によって調製されるポリマーである。この総称は、２つの異なるモノマーから調製されるポリマー、および３つ以上の異なるモノマーから調製されるポリマー、例えば、ターポリマー、テトラポリマーなどを指すために通常用いられるコポリマーを含む。
【００２１】
「層」および同様の用語は、表面に広がった、または覆っている単一の厚さのコーティングまたは層（ｓｔｒａｔｕｍ）を指す。
【００２２】
「線状低密度ポリエチレン（またはＬＬＤＰＥ）」は、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む不均一な短鎖分岐分布を含有する線状エチレン／α−オレフィンコポリマーである。ＬＬＤＰＥは、従来のＬＤＰＥとは対照的に、長鎖分岐があるとしてもわずかであることを特徴とする。ＬＬＤＰＥは、０．９１０ｇ／ｃｃ、または０．９１５ｇ／ｃｃ、または０．９２０ｇ／ｃｃ、または０．９２５ｇ／ｃｃ〜０．９３０ｇ／ｃｃ、または０．９３５ｇ／ｃｃ、または０．９４０ｇ／ｃｃの密度を有する。ＬＬＤＰＥの非限定的な例としては、各々ｔｈｅ  Ｄｏｗ  Ｃｈｅｍｉｃａｌ  Ｃｏｍｐａｎｙから入手可能なＴＵＦＬＩＮ（商標）線状低密度ポリエチレン樹脂およびＤＯＷＬＥＸ（商標）ポリエチレン樹脂、ならびにＭＡＲＬＥＸ（商標）ポリエチレン（Ｃｈｅｖｒｏｎ  Ｐｈｉｌｌｉｐｓから入手可能）が挙げられる。
【００２３】
「低密度ポリエチレン」（または「ＬＤＰＥ」）は、０．９１５ｇ／ｃｃ〜０．９４０ｇ／ｃｃの密度を有し、広いＭＷＤを有する長鎖分岐を含有する、エチレンホモポリマー、または少なくとも１つのＣ３〜Ｃ１０α−オレフィンもしくはＣ３〜Ｃ４α−オレフィンを含むエチレン／α−オレフィンコポリマーからなる。ＬＤＰＥは、典型的には、高圧フリーラジカル重合（フリーラジカル開始剤を用いる管状反応器またはオートクレーブ）の方式で生成される。ＬＤＰＥの非限定的な例としては、ＭａｒＦｌｅｘ（商標）（Ｃｈｅｖｒｏｎ  Ｐｈｉｌｌｉｐｓ）、ＬＵＰＯＬＥＮ（商標）（ＬｙｏｎｄｅｌｌＢａｓｅｌｌ）、ならびにＢｏｒｅａｌｉｓ、Ｉｎｅｏｓ、ＥｘｘｏｎＭｏｂｉｌなどからのＬＤＰＥ製品が挙げられる。
【００２４】
「マットな表面」および同様の用語は、光沢のある外観ではなく、光沢のない外観を有する表面を指す。マットな表面は、（１）５０％未満の光沢、および（２）５０％超のヘイズのうちの一方または両方を有する。
【００２５】
「中密度ポリエチレン」（または「ＭＤＰＥ」）は、０．９２６ｇ／ｃｃ〜０．９４０ｇ／ｃｃの密度を有する、エチレンホモポリマー、または少なくとも１つのＣ３〜Ｃ１０α−オレフィンもしくはＣ３〜Ｃ４α−オレフィンを含むエチレン／α−オレフィンコポリマーである。
【００２６】
「多成分エチレン系コポリマー」（または「ＥＰＥ」）は、例えば、特許文献ＵＳＰ６，１１１，０２３、ＵＳＰ５，６７７，３８３、およびＵＳＰ６，９８４，６９５に記載されている、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む。ＥＰＥ樹脂は、０．９０５ｇ／ｃｃ、または０．９０８ｇ／ｃｃ、または０．９１２ｇ／ｃｃ、または０．９２０ｇ／ｃｃ〜０．９２６ｇ／ｃｃ、または０．９２９ｇ／ｃｃ、または０．９４０ｇ／ｃｃ、または０．９６２ｇ／ｃｃの密度を有する。ＥＰＥ樹脂の非限定的な例としては、各々Ｔｈｅ  Ｄｏｗ  Ｃｈｅｍｉｃａｌ  Ｃｏｍｐａｎｙから入手可能なＥＬＩＴＥ（商標）強化ポリエチレンおよびＥＬＩＴＥ  ＡＴ（商標）先端技術樹脂、Ｎｏｖａ  Ｃｈｅｍｉｃａｌｓから入手可能なＳＵＲＰＡＳＳ（商標）ポリエチレン（ＰＥ）樹脂、ならびにＳＫ  Ｃｈｅｍｉｃａｌｓ  Ｃｏ．から入手可能なＳＭＡＲＴ（商標）が挙げられる。
【００２７】
「多層フィルム」および同様の用語は、２つ以上の層を含むフィルムを指す。一実施形態では、多層フィルムは、１つのスキン層および１つ以上のコア層を含み得る。一実施形態では、多層フィルムは、２つのスキン層を含むことができ、コア層を含まなくてもよい。一実施形態では、多層フィルムは、２つのスキン層および１つ以上のコア層を含み得る。
【００２８】
「オレフィン系ポリマー」は、（重合性モノマーの総量に基づいて）５０重量パーセント超の重合オレフィンモノマーを含有し、任意選択により、少なくとも１つのコモノマーを含有し得るポリマーである。オレフィン系ポリマーの非限定的な例としては、エチレン系ポリマーおよびプロピレン系ポリマーが挙げられる。
【００２９】
「ポリマー」は、同一の種類または異なる種類であるかに関わらず、モノマーを重合することによって調製される化合物であり、重合形態で、ポリマーを成す複数のおよび／または反復「単位」もしくは「マー単位」を提供する。したがって、ポリマーという総称は、１つのタイプのモノマーのみから調製されたポリマーを指すために通常用いられるホモポリマーという用語、および少なくとも２つのタイプのモノマーから調製されたポリマーを指すために通常用いられるコポリマーという用語を包含する。それはまた、例えば、ランダム、ブロックなどのすべての形態のコポリマーも包含する。「エチレン／α−オレフィンポリマー」および「プロピレン／α−オレフィンポリマー」という用語は、それぞれエチレンまたはプロピレンと、１つ以上の追加の重合性α−オレフィンモノマーとを重合することから調製される上記のコポリマーを示す。ポリマーは、多くの場合、特定のモノマーまたはモノマーの種類に「基づいて」、特定のモノマー含有量を「含有する」など、１つ以上の特定のモノマー「から作製される」ものと言及されるが、この文脈では、「モノマー」という用語は、特定されたモノマーの重合残留物を指し、非重合種には言及していないことが理解されることに留意されたい。一般に、本明細書におけるポリマーは、対応するモノマーの重合形態である「単位」に基づくものと称される。
【００３０】
「プロピレン系ポリマー」は、（重合性モノマーの総量に基づいて）５０重量パーセント超の重合プロピレンモノマーを含有し、任意選択により、少なくとも１つのコモノマーを含有し得るポリマーである。プロピレン系ポリマーには、プロピレンホモポリマー、およびプロピレンコポリマー（プロピレンおよび１つ以上のコモノマーに由来する単位を意味する）が含まれる。「プロピレン系ポリマー」および「ポリプロピレン」という用語は、交換可能に使用され得る。プロピレン系ポリマー（ポリプロピレン）の非限定的な例は、少なくとも１つのＣ２またはＣ４〜Ｃ１０α−オレフィンコモノマーを有するプロピレン／α−オレフィンコポリマーである。
【００３１】
「単一サイトで触媒された線状低密度ポリエチレン（またはｍ−ＬＬＤＰＥ）」は、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む均一な短鎖分岐分布を含有する線状エチレン／α−オレフィンコポリマーである。ｍ−ＬＬＤＰＥは、０．９１３ｇ／ｃｃ、または０．９１８ｇ／ｃｃ、または０．９２０ｇ／ｃｃ〜０．９２５ｇ／ｃｃ、または０．９４０ｇ／ｃｃの密度を有する。ｍ−ＬＬＤＰＥの非限定的な例としては、ＥＸＣＥＥＤ（商標）メタロセンＰＥ（ＥｘｘｏｎＭｏｂｉｌ  Ｃｈｅｍｉｃａｌから入手可能）、ＬＵＦＬＥＸＥＮ（商標）ｍ−ＬＬＤＰＥ（ＬｙｏｎｄｅｌｌＢａｓｅｌｌから入手可能）、およびＥＬＴＥＸ（商標）ＰＦ  ｍ−ＬＬＤＰＥ（Ｉｎｅｏｓ  Ｏｌｅｆｉｎｓ＆Ｐｏｌｙｍｅｒｓから入手可能）が挙げられる。
【００３２】
「スキン層」および同様の用語は、多層フィルムの外層を指す。言い換えれば、「スキン層」は、多層フィルム構造の最外層である。典型的には、多層フィルムは、組成的に同じであっても異なっていてもよい２つのスキン層を含む。
【００３３】
「超低密度ポリエチレン（またはＵＬＤＰＥ）」および「非常に低密度のポリエチレン（またはＶＬＤＰＥ）」は、エチレン由来の単位、および少なくとも１つのＣ３〜Ｃ１０α−オレフィンコモノマー、または少なくとも１つのＣ４〜Ｃ８α−オレフィンコモノマー、または少なくとも１つのＣ６〜Ｃ８α−オレフィンコモノマー由来の単位を含む不均一な短鎖分岐分布を含有する線状エチレン／α−オレフィンコポリマーである。ＵＬＤＰＥおよびＶＬＤＰＥは、各々、０．８８５ｇ／ｃｃ、または０．９０ｇ／ｃｃ〜０．９１５ｇ／ｃｃの密度を有する。ＵＬＤＰＥおよびＶＬＤＰＥの非限定的な例としては、各々Ｔｈｅ  Ｄｏｗ  Ｃｈｅｍｉｃａｌ  Ｃｏｍｐａｎｙから入手可能なＡＴＴＡＮＥ（商標）ＵＬＤＰＥ樹脂およびＦＬＥＸＯＭＥＲ（商標）ＶＬＤＰＥ樹脂が挙げられる。
【００３４】
試験方法
密度を、ＡＳＴＭ  Ｄ７９２、方法Ｂに従って測定する。結果を１立方センチメートルあたりのグラム（ｇ／ｃｃ）で記録する。
【００３５】
光沢は、ＡＳＴＭ  Ｄ２４５７に従って４５°の角度で測定する。光沢は、パーセント（％）で測定する。
【００３６】
ヘイズは、ＡＳＴＭ  Ｄ１００３に従って測定する。ヘイズは、パーセント（％）で測定する。
【００３７】
メルトインデックス（ＭＩ）（Ｉ２）は、ＡＳＴＭ  Ｄ１２３８、以前は「条件Ｅ」として知られ、Ｉ２としても知られる条件１９０℃／２．１６キログラム（ｋｇ）重量に従って測定し、１０分あたりに溶出されるグラム（ｇ／１０分）で報告する。
【００３８】
ｇ／１０分でのメルトフローレート（ＭＦＲ）は、ＡＳＴＭ  Ｄ１２３８、条件２３０℃／２．１６キログラム（ｋｇ）重量に従って測定する。
【００３９】
貯蔵弾性率
試料樹脂を、射出成形機（ＦＡＮＵＣ（商標）、Ｓ−２０００ｉ１００ＢＨ、スクリュー径＝２８ｍｍ）によって錠剤（６０ｍｍ×６０ｍｍ×１ｍｍ）にプレスする。処理パラメーターは、表１に報告する。
【表１】
2021529106.tif 000002
【００４０】
試験は、張力長方形を使用して、ＴＡ  Ｉｎｓｔｒｕｍｅｎｔｓの機器ＲＳＡ−Ｇ２で実行する。方法パラメーター：
１．発振温度傾斜、
２．１分あたり３℃で１８０℃〜３５℃の温度、
３．６．２８ｒａｄ／秒の角周波数、
４．０．１％のひずみ。
【発明を実施するための形態】
【００４１】
本開示は、二軸配向ポリエチレン（ＢＯＰＥ）多層フィルムを提供する。ＢＯＰＥ多層フィルムは、（ｉ）マットな表面を有するスキン層と、（ｉｉ）コアと、を含む。コアは、１つ以上の層を含有し、コアは、すべてのコア層の重量に基づいて、少なくとも５０重量％のエチレン系ポリマーを含有する。マットな表面を有するスキン層は、スキン層の総重量に基づいて、２０重量％〜８０重量％のエチレン系ポリマー、および２０重量％〜８０重量％のプロピレン系ポリマーを含有し、エチレン系ポリマーおよびプロピレン系ポリマーの各々は、貯蔵弾性率を有し、エチレン系ポリマーとプロピレン系ポリマーとの貯蔵弾性率の差は、１１０℃で４０メガパスカル（ＭＰａ）超であり、１２０℃で１８ＭＰａ超である。スキン層のマットな表面は、５０％未満の光沢を有する。フィルムは、厚さを有し、コアは、フィルムの厚さの少なくとも５０％である。フィルムは、２：１〜６：１の延伸比で縦方向に、そして２：１〜１１：１の延伸比で横方向に配向される。
【００４２】
ＢＯＰＥ多層フィルムは、２つの層（つまり、スキン層および１つのコア層）、または４つ以上の層を含有する。例えば、多層フィルムは、２、または３、４、５、６、７、８、９、１０、１１、またはそれ以上の層を有し得る。一実施形態では、多層フィルムは、２層のみ、または３層のみ、または４層のみ、または５層のみを含有する。
【００４３】
一実施形態では、ＢＯＰＥ多層フィルムは、（ｉ）２つのスキン層と、（ｉｉ）１つ以上のコア層と、を含有する、それらから本質的になる、またはそれらからなる。別の実施形態では、ＢＯＰＥ多層フィルムは、（ｉ）２つのスキン層と、（ｉｉ）３つのコア層と、を含有する、それらから本質的になる、またはそれらからなる。
【００４４】
ＢＯＰＥ多層フィルムは、２：１〜６：１の延伸比で縦方向に、そして２：１〜１１：１の延伸比で横方向に配向される。一実施形態では、ＢＯＰＥ多層フィルムは、２：１、または３：１、または４：１〜５：１、または６：１、または２：１〜５：１、または４：１〜６：１、または４：１〜５：１の延伸比で縦方向に配向される。一実施形態では、ＢＯＰＥ多層フィルムは、２：１、または３：１、または４：１、または６：１、または８：１〜９：１、または１０：１、または１１：１、または２：１〜１０：１、または２：１〜９：１、または４：１〜１１：１、または６：１〜１１：１、または８：１〜１１：１、または８：１〜９：１の延伸比で横方向に配向される。
【００４５】
一実施形態では、ＢＯＰＥ多層フィルムは、８、または９、または１０、または２０、または３０、または３２〜３６、または４０、または４５、または５０、または５４、または６０、または６６の全体的な延伸比（縦方向の延伸比×横方向の延伸比）を有し、縦方向の延伸比の横方向の延伸比に対する比は、１．０：１．０、または１．０：１．５〜１．０：２．０、または１．０：２．５、または１．０：３．０、または１．０：１．３５、または１．０：４．０、または１．０：４．５、または１．０：５．０、または１．０：５．５である。
【００４６】
一実施形態では、ＢＯＰＥ多層フィルムは、３：１〜５：１の延伸比で縦方向に、そして３：１〜９：１の延伸比で横方向に配向される。加えて、ＢＯＰＥ多層フィルムは、９〜４５の全体的な延伸比（縦方向の延伸比×横方向の延伸比）を有し、縦方向の延伸比の横方向の延伸比に対する比は、１．０：１．５〜１．０：２．０である。
【００４７】
ＢＯＰＥ多層フィルムは、厚みを有する。一実施形態では、ＢＯＰＥ多層フィルムは、１０μｍ、または２０μｍ、または３０μｍ〜５０μｍ、または８０μｍ、または１００μｍ、または２００μｍ、または３００μｍ、または４００μｍ、または５００μｍ、または７５０μｍ、または１０００μｍ、または１５００μｍ、または２０００μｍ、または３０００μｍの厚さを有する。別の実施形態では、ＢＯＰＥ多層フィルムは、１０μｍ〜３０００μｍ、または１０μｍ〜１００μｍ、または１０μｍ〜１０００μｍ、または５００μｍ〜１５００μｍの厚さを有する。
【００４８】
コアは、フィルムの厚さの少なくとも５０％である。一実施形態では、コア（１つ以上の層を含有する）の総厚は、ＢＯＰＥ多層フィルムの総厚の５０％、または６０％、または７０％、または８０％、または９０％〜９５％、または９８％である。別の実施形態では、コア（１つ以上の層を含有する）の総厚は、ＢＯＰＥ多層フィルムの総厚の５０％〜９８％、または６０％〜９５％、または７０％〜９５％、または８０％〜９５％、または９０％〜９５％、または７０％〜９０％である。
【００４９】
一実施形態では、マットな表面を有するスキン層は、ＢＯＰＥ多層フィルムの総厚の１％、または２％、または５％〜１０％、または２０％、または３０％、または４０％、または５０％である。別の実施形態では、マットな表面を有するスキン層は、ＢＯＰＥ多層フィルムの総厚の１％〜５０％、または２％〜５０％、または５％〜４０％、または５％〜３０％、または５％〜２０％、または５％〜１０％、または１０％〜３０％である。
【００５０】
スキン層
ＢＯＰＥ多層フィルムは、（ｉ）マットな表面を持つスキン層と、（ｉｉ）コアと、を含む。マットな表面を有するスキン層は、スキン層の総重量に基づいて、２０重量％〜８０重量％のエチレン系ポリマー、および２０重量％〜８０重量％のプロピレン系ポリマーを含有し、エチレン系ポリマーおよびプロピレン系ポリマーの各々は、貯蔵弾性率を有し、エチレン系ポリマーとプロピレン系ポリマーとの貯蔵弾性率の差は、１１０℃で４０メガパスカル（ＭＰａ）超であり、１２０℃で１８ＭＰａ超である。スキン層のマットな表面は、５０％未満の光沢を有する。
【００５１】
ＢＯＰＥ多層フィルムは、少なくとも１つのスキン層を含む。一実施形態では、ＢＯＰＥ多層フィルムは、唯一のスキン層を含有する。別の実施形態では、ＢＯＰＥ多層フィルムは、２つのスキン層を含有する。
【００５２】
スキン層は、２つの対向する表面を有する。一実施形態では、スキン層は、２つの対向する表面を有する連続層である。
【００５３】
スキン層の少なくとも１つの表面は、５０％未満の光沢を有するマットな表面である。一実施形態では、スキン層の各表面は、５０％未満の光沢を有するマットな表面である。マットな表面は、多層フィルムの最外面である。
【００５４】
ＢＯＰＥ多層フィルムは、（＜）５０％未満、または４０％未満、または２０％未満の光沢を有するマットな表面を有する少なくとも１つのスキン層を含有する。一実施形態では、ＢＯＰＥ多層フィルムは、０％、または１％、または２％、または３％、または４％〜１０％、または１５％、または１８％、または１９％、または２０％、または３０％、または４０％、または５０％未満、または０％〜５０％未満、または１％〜３０％、または１％〜２０％、または４％〜１９％の光沢を有するマットな表面を有する少なくとも１つのスキン層を含む。
【００５５】
一実施形態では、ＢＯＰＥ多層フィルムは、２つのスキン層を有し、そのうち一方のスキン層は、５０％未満、または４０％未満、または２０％未満の光沢を有するマットな表面を有する。別の実施形態では、ＢＯＰＥ多層フィルムは、２つのスキン層を有し、その両方のスキン層は、５０％未満、または４０％未満、または２０％未満の光沢を有するマットな表面を有する。
【００５６】
一実施形態では、ＢＯＰＥ多層フィルムは、５０％超、または７０％超、または８０％超のヘイズを有するマットな表面を有する少なくとも１つのスキン層を含有する。別の実施形態では、ＢＯＰＥ多層フィルムは、５０％超、または５１％、または６０％、または７０％、または８０％〜８８％、または９０％、または９５％、または１００％、あるいは５０％超〜１００％、または５１％〜１００％、または５１％〜９０％のヘイズを有するマットな表面を有する少なくとも１つのスキン層を含有する。
【００５７】
一実施形態では、ＢＯＰＥ多層フィルムは、２つのスキン層を有し、そのうち一方のスキン層は、５０％超、または７０％超、または８０％超のヘイズを有するマットな表面を有する。別の実施形態では、ＢＯＰＥ多層フィルムは、２つのスキン層を有し、その両方のスキン層は、５０％超、または７０％超、または８０％超のヘイズを有するマットな表面を有する。
【００５８】
一実施形態では、マットな表面を有するスキン層は、１μｍ、または２μｍ、または５μｍ、または８μｍ、または１０μｍか〜１５μｍ、または２０μｍ、または５０μｍ、または１００μｍ、または２００μｍ、または５００μｍ、または７５０μｍ、または１０００μｍ、または１５００μｍの厚さを有する。別の実施形態では、マットな表面を有するスキン層は、１μｍ〜１５００μｍ、または１μｍ〜１００μｍ、または１μｍ〜５０μｍ、または１μｍ〜２０μｍ、または５μｍ〜１０μｍの厚さを有する。
【００５９】
エチレン系ポリマー
マットな表面を有するスキン層は、スキン層の総重量に基づいて、（ｉ）２０重量％〜８０重量％のエチレン系ポリマー、および（ｉｉ）２０重量％〜８０重量％のプロピレン系ポリマーを含有する。
【００６０】
好適なエチレン系ポリマーの非限定的な例としては、Ｚｉｅｇｌｅｒ−Ｎａｔｔａ触媒による線状低密度ポリエチレン、シングルサイト触媒による（メタロセンを含む）線状低密度ポリエチレン、および中密度ポリエチレン（ＭＤＰＥ）、高密度ポリエチレン（ＨＤＰＥ）、および低密度ポリエチレン（ＬＤＰＥ）、ならびに前述のうちの２つ以上の組み合わせが挙げられる。例示的な市販のエチレン系ポリマーとしては、低密度ポリエチレン（ＬＤＰＥ、例えば、Ｔｈｅ  Ｄｏｗ  Ｃｈｅｍｉｃａｌ  Ｃｏｍｐａｎｙから入手可能な、０．９１７〜０．９２４ｇ／ｃｃの密度および０．２〜７５ｇ／１０分のメルトインデックス（Ｉ２）を有するＬＤＰＥ）、線状低密度ポリエチレン（ＬＬＤＰＥ、例えば、Ｔｈｅ  Ｄｏｗ  Ｃｈｅｍｉｃａｌ  Ｃｏｍｐａｎｙによって製造された、約０．９１５〜０．９４０ｇ／ｃｃの典型的な密度および約０．５〜３０ｇ／１０分の典型的なＩ２を有するＤＯＷＬＥＸ（商標））、均一に分岐した線状エチレン／アルファオレフィンコポリマー（例えば、Ｍｉｔｓｕｉ  Ｃｈｅｍｉｃａｌｓ  Ａｍｅｒｉｃａ，Ｉｎｃ．によるＴＡＦＭＥＲ（商標）ポリマーおよびＥｘｘｏｎＭｏｂｉｌ  Ｃｈｅｍｉｃａｌ（ＥｘｘｏｎＭｏｂｉｌ）によるＥＸＡＣＴ（商標）ポリマー）、均一に分岐した実質的に線状のエチレン／アルファ−オレフィンポリマー（例えば、Ｔｈｅ  Ｄｏｗ  Ｃｈｅｍｉｃａｌ  Ｃｏｍｐａｎｙから市販されているＡＦＦＩＮＩＴＹ（商標）およびＥＮＧＡＧＥ（商標）ポリマー）、オレフィンブロックコポリマー（例えば、Ｔｈｅ  Ｄｏｗ  Ｃｈｅｍｉｃａｌ  Ｃｏｍｐａｎｙから市販されているＩＮＦＵＳＥ（商標））、ならびに高圧フリーラジカル重合エチレンコポリマー、例えば、エチレン／酢酸ビニル（ＥＶＡ）、およびエチレン／アクリル酸、およびエチレン／メタクリル酸ポリマー（例えば、それぞれＥ．Ｉ．Ｄｕ  Ｐｏｎｔ  ｄｕ  Ｎｅｍｏｕｒｓ＆Ｃｏ．（Ｄｕ  Ｐｏｎｔ）から市販されているＥＬＶＡＸ（商標）およびＥＬＶＡＬＯＹ（商標）ポリマー）、およびエチレン／アクリル（ＥＡＡ）およびエチレン／メタクリル酸（ＥＭＡＡ）ポリマー（例えば、ＳＫ  Ｇｌｏｂａｌ  Ｃｈｅｍｉｃａｌから市販されているＰＲＩＭＡＣＯＲ（商標）ＥＡＡポリマーおよびＤｕ  Ｐｏｎｔから市販されているＮＵＣＲＥＬ（商標）ＥＭＡＡポリマー）が挙げられる。好適なエチレン系ポリマーの非限定的な例としては、エチレン／α−オレフィンインターポリマーおよびエチレン／α−オレフィンコポリマーが挙げられる。好適なα−オレフィンの非限定的な例としては、Ｃ３〜Ｃ２０α−オレフィン、またはＣ４〜Ｃ２０α−オレフィン、またはＣ３〜Ｃ１０α−オレフィン、またはＣ４〜Ｃ１０α−オレフィン、またはＣ４〜Ｃ８α−オレフィンが挙げられる。代表的なα−オレフィンには、プロピレン、１−ブテン、１−ペンテン、１−ヘキセン、１−ヘプテン、および１−オクテンが挙げられる。
【００６１】
一実施形態では、エチレン系ポリマーは、ＬＬＤＰＥである。
【００６２】
一実施形態では、エチレン系ポリマーは、エチレン／α−オレフィンコポリマーである。エチレン／α−オレフィンコポリマーは、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなる。
【００６３】
一実施形態では、エチレン系ポリマーは、エチレン／オクテンコポリマーである。エチレン／オクテンコポリマーは、（ｉ）エチレン、および（ｉｉ）オクテンコモノマーを含有する、それらから本質的なる、またはそれらからなる。
【００６４】
一実施形態では、エチレン系ポリマーは、エチレン系ポリマーの総重量に基づいて、５０重量％超のエチレン由来の単位、または５１重量％、もしくは５５重量％、もしくは６０重量％〜７０重量％、もしくは８０重量％、もしくは９０重量％、もしくは９５重量％、もしくは９９重量％、もしくは１００重量％のエチレン由来の単位、および逆数の量のα−オレフィンコモノマー由来の単位、または５０重量％未満、もしくは４９重量％、もしくは４５重量％、もしくは４０重量％〜３０重量％、もしくは２０重量％、もしくは１０重量％、もしくは５重量％、もしくは１重量％、もしくは０重量％のα−オレフィンコモノマー由来の単位を含有する。
【００６５】
一実施形態では、エチレン系ポリマーは、０．８７０ｇ／ｃｃ、または０．８８５ｇ／ｃｃ、または０．９００ｇ／ｃｃ、または０．９０５ｇ／ｃｃ、または０．９１０ｇ／ｃｃ〜０．９２６ｇ／ｃｃ、または０．９３０ｇ／ｃｃ、または０．９４０ｇ／ｃｃ、または０．９５０ｇ／ｃｃ、または０．９６０ｇ／ｃｃの密度を有する。別の実施形態では、エチレン系ポリマーは、０．８７０ｇ／ｃｃ〜０．９６０ｇ／ｃｃ、または０．９００ｇ／ｃｃ〜０．９６０ｇ／ｃｃ、または０．９１０ｇ／ｃｃ〜０．９３０ｇ／ｃｃの密度を有する。
【００６６】
一実施形態では、エチレン系ポリマーは、０．１ｇ／１０分、または１．０ｇ／１０分〜２．０ｇ／１０分、または５．０ｇ／１０分、または１０ｇ／１０分、または１５ｇ／１０分、または２０ｇ／１０分、または３０ｇ／１０分、または４０ｇ／１０分、または５０ｇ／１０分のメルトインデックス（Ｉ２）を有する。別の実施形態では、エチレン系ポリマーは、０．１ｇ／１０分〜５０ｇ／１０分、または０．１ｇ／１０分〜２０ｇ／１０分、または１ｇ／１０分〜１５ｇ／１０分のメルトインデックス（Ｉ２）を有する。
【００６７】
一実施形態では、エチレン系ポリマーは、１１０℃で０ＭＰａ超、または０．０１ＭＰａ〜２３ＭＰａ、または２５ＭＰａ、または３０ＭＰａの貯蔵弾性率を有する。別の実施形態では、エチレン系ポリマーは、１１０℃で０ＭＰａ超〜３０ＭＰａ、または０．０１ＭＰａ〜２５ＭＰａ、または０．０１ＭＰａ〜２３ＭＰａ、または０ＭＰａ超〜５ＭＰａ、または０ＭＰａ超〜１ＭＰａの貯蔵弾性率を有する。
【００６８】
一実施形態では、エチレン系ポリマーは、１２０℃で０ＭＰａ超、または０．０１ＭＰａ〜８ＭＰａ、または１０ＭＰａ、または１５ＭＰａ、または２０ＭＰａの貯蔵弾性率を有する。別の実施形態では、エチレン系ポリマーは、１２０℃で、０ＭＰａ超〜２０ＭＰａ、または０．０１ＭＰａ〜１５ＭＰａ、または０．０１ＭＰａ〜１０ＭＰａ、または０．０１ＭＰａ〜８ＭＰａ、または０ＭＰａ超〜５ＭＰａ、または０ＭＰａ超〜１ＭＰａの貯蔵弾性率を有する。
【００６９】
一実施形態では、エチレン系ポリマーは、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなるエチレン／α−オレフィンコポリマーである。エチレン／α−オレフィンコポリマーは、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃの密度、および／または（ｂ）０．１ｇ／１０分〜５０ｇ／１０分、もしくは０．１ｇ／１０分〜２０ｇ／１０分、もしくは１ｇ／１０分〜１５ｇ／１０分のメルトインデックス（Ｉ２）、および／または（ｃ）１１０℃で０ＭＰａ超〜３０ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、および／または（ｄ）１２０℃で０ＭＰａ超〜２０ＭＰａ、もしくは０ＭＰａ超〜１５ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、の特性のうちの１つ、いくつか、またはすべてを有する。
【００７０】
一実施形態では、エチレン系ポリマーは、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなるエチレン／α−オレフィンコポリマーである。エチレン／α−オレフィンコポリマーは、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃ、もしくは０．９１０ｇ／ｃｃ〜０．９１５ｇ／ｃｃの密度、および／または（ｂ）０．１ｇ／１０分〜５０ｇ／１０分、もしくは１ｇ／１０分〜２０ｇ／１０分、もしくは１０ｇ／１０分〜１５ｇ／１０分のメルトインデックス（Ｉ２）、および／または（ｃ）１１０℃で０ＭＰａ超〜３０ＭＰａ、もしくは０．０１ＭＰａ〜２５ＭＰａ、もしくは１０ＭＰａ〜２５ＭＰａ、もしくは２０ＭＰａ〜２３ＭＰａの貯蔵弾性率、および／または（ｄ）１２０℃で０ＭＰａ超〜２０ＭＰａ、もしくは０．０１ＭＰａ〜１５ＭＰａ、もしくは５ＭＰａ〜１０ＭＰａ、もしくは６ＭＰａ〜８ＭＰａの貯蔵弾性率、の特性のうちの１つ、いくつか、またはすべてを有する。
【００７１】
一実施形態では、エチレン系ポリマーは、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなるエチレン／α−オレフィンコポリマーであるＬＬＤＰＥである。ＬＬＤＰＥは、（ａ）０．８７０ｇ／ｃｃ〜０．９６０ｇ／ｃｃ、もしくは０．９１５ｇ／ｃｃ〜０．９４０ｇ／ｃｃ、もしくは０．９２０ｇ／ｃｃ〜０．９３０ｇ／ｃｃ、もしくは０．９２５ｇ／ｃｃ〜０．９３０ｇ／ｃｃの密度、および／または（ｂ）０．１ｇ／１０分〜３０ｇ／１０分、もしくは０．１ｇ／１０分〜１０ｇ／１０分、もしくは０．１ｇ／１０分〜２ｇ／１０分のメルトインデックス（Ｉ２）、および／または（ｃ）１１０℃で０ＭＰａ超〜３０ＭＰａ、もしくは０．０１ＭＰａ〜２５ＭＰａ、もしくは１０ＭＰａ〜２５ＭＰａ、もしくは２０ＭＰａ〜２３ＭＰａの貯蔵弾性率、および／または（ｄ）１２０℃で０ＭＰａ超〜２０ＭＰａ、もしくは０．０１ＭＰａ〜１５ＭＰａ、もしくは５ＭＰａ〜１０ＭＰａ、もしくは６ＭＰａ〜８ＭＰａの貯蔵弾性率、の特性のうちの１つ、いくつか、またはすべてを有する。
【００７２】
マットな表面を有するスキン層は、２つ以上のエチレン系ポリマーを含有し得る。一実施形態では、マットな表面を有するスキン層は、少なくとも２つのエチレン系ポリマーを含み、各エチレン系ポリマーは、組成的、構造的、および／または物理的に互いに異なる。例えば、マットな表面を有するスキン層は、ＬＬＤＰＥおよびＬＤＰＥを含有し得る。
【００７３】
エチレン系ポリマーは、本明細書に開示される２つ以上の実施形態を含むことができる。
【００７４】
プロピレン系ポリマー
マットな表面を有するスキン層は、スキン層の総重量に基づいて、（ｉ）２０重量％〜８０重量％のエチレン系ポリマー、および（ｉｉ）２０重量％〜８０重量％のプロピレン系ポリマーを含有する。
【００７５】
好適なプロピレン系ポリマーの非限定的な例としては、エチレン／プロピレンコポリマー、ブチレン／プロピレンコポリマー、プロピレン−エチレン−ブチレンターポリマー、およびポリプロピレンホモポリマー、ならびに前述のうちの２つ以上の組み合わせが挙げられる。例示的な市販のプロピレン系ポリマーとしては、Ｈｙｏｓｕｎｇ  ＣｏｒｐｏｒａｔｉｏｎからのＴＯＰＩＬＥＮＥ（商標）ＰＰＲ  Ｒ２００Ｐ、Ｈａｎｗｈａ  ＴｏｔａｌからのＴＦ４５１、Ｔｈｅ  Ｄｏｗ  Ｃｈｅｍｉｃａｌ  ＣｏｍｐａｎｙからのＢＯＲＥＡＬＩＳ（商標）ＰＰ  ＲＤ２０８ＣＦ、およびＶＥＲＳＩＦＹ（商標）が挙げられる。
【００７６】
一実施形態では、プロピレン系ポリマーは、プロピレン／α−オレフィンランダムコポリマー、プロピレン／エチレン／ブチレンターポリマー、およびそれらの組み合わせから選択される。
【００７７】
一実施形態では、プロピレン系ポリマーは、プロピレン／α−オレフィンコポリマーである。プロピレン／α−オレフィンコポリマーは、（ｉ）プロピレン、および（ｉｉ）Ｃ２、またはＣ４〜Ｃ２０、またはＣ４〜Ｃ１０、またはＣ４〜Ｃ８α−オレフィンコモノマーを含有する、それらから本質的になる、またはそれらからなる。
【００７８】
一実施形態では、プロピレン系ポリマーは、（ｉ）プロピレン、（ｉｉ）エチレンコモノマー、および（ｉｉｉ）ブチレンコモノマーを含有する、それらから本質的になる、またはそれらからなるプロピレン−エチレン−ブチレンターポリマーである。
【００７９】
一実施形態では、プロピレン系ポリマーは、プロピレン系ポリマーの総重量に基づいて、５０重量％超のプロピレン由来の単位、または５１重量％、もしくは５５重量％、もしくは６０重量％〜７０重量％、もしくは８０重量％、もしくは９０重量％、もしくは９５重量％、もしくは９９重量％、もしくは１００重量％のプロピレン由来の単位、および逆数の量のα−オレフィンコモノマー由来の単位、または５０重量％未満、もしくは４９重量％、もしくは４５重量％、もしくは４０重量％〜３０重量％、もしくは２０重量％、もしくは１０重量％、もしくは５重量％、もしくは１重量％、もしくは０重量％のα−オレフィンコモノマー由来の単位を含有する。
【００８０】
一実施形態では、プロピレン系ポリマーは、０．８９５ｇ／ｃｃ、または０．９００ｇ／ｃｃ〜０．９１０ｇ／ｃｃ、または０．９１５ｇ／ｃｃ、または０．９２０ｇ／ｃｃ、または０．９３０ｇ／ｃｃ、または０．９４０ｇ／ｃｃ、または０．９５０ｇ／ｃｃの密度を有する。別の実施形態では、プロピレン系ポリマーは、０．８９５ｇ／ｃｃ〜０．９５０ｇ／ｃｃ、または０．８９５ｇ／ｃｃ〜０．９２０ｇ／ｃｃ、または０．８９５ｇ／ｃｃ〜０．９１５ｇ／ｃｃ、または０．９００ｇ／ｃｃ〜０．９１０ｇ／ｃｃの密度を有する。
【００８１】
一実施形態では、プロピレン系ポリマーは、０．０１ｇ／１０分、または０．１０ｇ／１０分、または０．２０ｇ／１０分〜７ｇ／１０分、または１０ｇ／１０分、または１５ｇ／１０分、または２０ｇ／１０分、または３０ｇ／１０分のメルトフローレートを有する。別の実施形態では、プロピレン系ポリマーは、０．０１ｇ／１０分〜３０ｇ／１０分、または０．０１ｇ／１０分〜１５ｇ／１０分、または０．１０ｇ／１０分〜１０ｇ／１０分のメルトフローレートを有する。
【００８２】
一実施形態では、プロピレン系ポリマーは、１１０℃で４０ＭＰａ超、または４５ＭＰａ、または４９ＭＰａ、または５０ＭＰａ、または７０ＭＰａ、または８０ＭＰａ、または１００ＭＰａ、または１２０ＭＰａ〜１２５ＭＰａ、または１３０ＭＰａ、または１４０ＭＰａ、または１５０ＭＰａの貯蔵弾性率を有する。別の実施形態では、プロピレン系ポリマーは、１１０℃で４０ＭＰａ超〜１５０ＭＰａ、または４５ＭＰａ〜１４０ＭＰａ、または４５ＭＰａ〜１３０ＭＰａの貯蔵弾性率を有する。
【００８３】
一実施形態では、プロピレン系ポリマーは、１２０℃で１８ＭＰａ超、または１９ＭＰａ、または２０ＭＰａ、または４０ＭＰａ、または５０ＭＰａ、または７０ＭＰａ、または７５ＭＰａ〜８０ＭＰａ、または９０ＭＰａ、または１００ＭＰａ、または１２０ＭＰａの貯蔵弾性率を有する。別の実施形態では、プロピレン系ポリマーは、１２０℃で１８ＭＰａ超〜１２０ＭＰａ、または１９ＭＰａ〜１００ＭＰａ、または１９ＭＰａ〜８０ＭＰａの貯蔵弾性率を有する。
【００８４】
一実施形態では、プロピレン系ポリマーは、（ｉ）０．８９５ｇ／ｃｃ〜０．９５０ｇ／ｃｃ、もしくは０．８９５ｇ／ｃｃ〜０．９２０ｇ／ｃｃ、もしくは０．８９５ｇ／ｃｃ〜０．９１５ｇ／ｃｃ、もしくは０．９００ｇ／ｃｃ〜０．９１０ｇ／ｃｃの密度、および／または（ｉｉ）０．０１ｇ／１０分〜３０ｇ／１０分、もしくは０．０１ｇ／１０分〜１５ｇ／１０分、もしくは０．１０ｇ／１０分〜１０ｇ／１０分のメルトフローレート、および／または（ｉｉｉ）１１０℃で４０ＭＰａ超〜１５０ＭＰａ、もしくは４５ＭＰａ〜１４０ＭＰａ、もしくは４５ＭＰａ〜１３０ＭＰａの貯蔵弾性率、および／または（ｉｖ）１２０℃で１８ＭＰａ超〜１２０ＭＰａ、もしくは１９ＭＰａ〜１００ＭＰａ、もしくは１９ＭＰａ〜８０ＭＰａの貯蔵弾性率、の特性のうちの１つ、いくつか、またはすべてを有する。
【００８５】
一実施形態では、プロピレン系ポリマーは、（ｉ）プロピレン、および（ｉｉ）Ｃ２、またはＣ４〜Ｃ２０、またはＣ４〜Ｃ１０、またはＣ４〜Ｃ８α−オレフィンコモノマーを含有する、本質的にそれらからなる、またはそれらからなるプロピレン／α−オレフィンランダムコポリマーである。プロピレン／α−オレフィンランダムコポリマーは、（ａ）０．８９５ｇ／ｃｃ〜０．９５０ｇ／ｃｃ、もしくは０．８９５ｇ／ｃｃ〜０．９２０ｇ／ｃｃ、もしくは０．８９５ｇ／ｃｃ〜０．９１５ｇ／ｃｃ、もしくは０．９００ｇ／ｃｃ〜０．９１０ｇ／ｃｃの密度、および／または（ｂ）０．０１ｇ／１０分〜３０ｇ／１０分、もしくは０．０１ｇ／１０分〜１５ｇ／１０分、もしくは０．１０ｇ／１０分〜１０ｇ／１０分、もしくは０．０１ｇ／１０分〜１．０ｇ／１０分のメルトフローレート、および／または（ｃ）１１０℃で４０ＭＰａ超〜１５０ＭＰａ、もしくは４５ＭＰａ〜１４０ＭＰａ、もしくは４５ＭＰａ〜１３０ＭＰａ、もしくは１００ＭＰａ〜１５０ＭＰａ、もしくは１２０ＭＰａ〜１３０ＭＰａの貯蔵弾性率、および／または（ｄ）１２０℃で１８ＭＰａ超〜１２０ＭＰａ、もしくは１９ＭＰａ〜１００ＭＰａ、もしくは１９ＭＰａ〜８０ＭＰａ、もしくは５０ＭＰａ〜１２０ＭＰａ、もしくは７０ＭＰａ〜８０ＭＰａの貯蔵弾性率、の特性のうちの１つ、いくつか、またはすべてを有する。
【００８６】
一実施形態では、プロピレン系ポリマーは、（ｉ）プロピレン、（ｉｉ）エチレンコモノマー、および（ｉｉｉ）ブチレンコモノマーを含有する、それらから本質的になる、またはそれらからなるプロピレン−エチレン−ブチレンターポリマーである。プロピレン−エチレン−ブチレンターポリマーは、（ａ）０．８９５ｇ／ｃｃ〜０．９５０ｇ／ｃｃ、もしくは０．８９５ｇ／ｃｃ〜０．９２０ｇ／ｃｃ、もしくは０．８９５ｇ／ｃｃ〜０．９１５ｇ／ｃｃ、もしくは０．９００ｇ／ｃｃ〜０．９１０ｇ／ｃｃの密度、および／または（ｂ）０．０１ｇ／１０分〜３０ｇ／１０分、もしくは０．０１ｇ／１０分〜１５ｇ／１０分、もしくは１ｇ／１０分〜１０ｇ／１０分のメルトフローレート、および／または（ｃ）１１０℃で４０ＭＰａ超〜１５０ＭＰａ、もしくは４５ＭＰａ〜１００ＭＰａ、もしくは４５ＭＰａ〜６０ＭＰａの貯蔵弾性率、および／または（ｄ）１２０℃で１８ＭＰａ超〜１２０ＭＰａ、もしくは１９ＭＰａ〜８０ＭＰａ、もしくは１９ＭＰａ〜３０ＭＰａの貯蔵弾性率、の特性うちの１つ、いくつか、またはすべてを有する。
【００８７】
マットな表面を有するスキン層は、２つ以上のプロピレン系ポリマーを含有し得る。一実施形態では、マットな表面を有するスキン層は、少なくとも２つのプロピレン系ポリマーを含み、各プロピレン系ポリマーは、組成的、構造的、および／または物理的に互いに異なる。例えば、マットな表面を有するスキン層は、プロピレン／α−オレフィンランダムコポリマーおよびプロピレン／エチレン／ブチレンターポリマーを含有し得る。
【００８８】
プロピレン系ポリマーは、本明細書に開示される２つ以上の実施形態を含むことができる。
【００８９】
エチレン系ポリマーおよびプロピレン系ポリマーの各々は、貯蔵弾性率を有する。マットな表面を有するスキン層におけるエチレン系ポリマー（ＳＭＰＥ）の貯蔵弾性率とプロピレン系ポリマー（ＳＭＰＰ）との貯蔵弾性率の差（「Δ貯蔵弾性率」）は、１１０℃で４０ＭＰａ超であり、１２０℃で１８ＭＰａ超である。Δ貯蔵弾性率は、方程式（Ａ）に従って計算される。
Δ貯蔵弾性率＝｜ＳＭＰＥ−ＳＭＰＰ｜      方程式（Ａ）
【００９０】
一実施形態では、１１０℃でのエチレン系ポリマーの貯蔵弾性率とプロピレン系ポリマーの貯蔵弾性率との差（Δ貯蔵弾性率）は、４０ＭＰａ超、または４５ＭＰａ、または４９ＭＰａ、または５０ＭＰａ、または７５ＭＰａ、または１００ＭＰａ〜１２５ＭＰａ、または１３０ＭＰａ、または１４０ＭＰａ、または１５０ＭＰａである。別の実施形態では、１１０℃でのΔ貯蔵弾性率は、４０ＭＰａ超〜１５０ＭＰａ、または４５ＭＰａ〜１３０ＭＰａ、または４９ＭＰａ〜１２５ＭＰａである。
【００９１】
一実施形態では、１２０℃でのエチレン系ポリマーの貯蔵弾性率とプロピレン系ポリマーの貯蔵弾性率との差（Δ貯蔵弾性率）は、１８ＭＰａ超、または１９ＭＰａ、または２０ＭＰａ、または４０ＭＰａ、または５０ＭＰａ、または６０ＭＰａ、または７０ＭＰａ〜８０ＭＰａ、または８５ＭＰａ、または９０ＭＰａ、または１００ＭＰａ、または１１０ＭＰａ、または１２０ＭＰａである。別の実施形態では、１２０℃でのΔ貯蔵弾性率は、１８ＭＰａ超〜１２０ＭＰａ、または１９ＭＰａ〜１００ＭＰａ、または１９ＭＰａ〜８０ＭＰａである。
【００９２】
一実施形態では、（ｉ）１１０℃でのΔ貯蔵弾性率は、４０ＭＰａ超〜１５０ＭＰａ、または４５ＭＰａ〜１３０ＭＰａ、または４９ＭＰａ〜１２５ＭＰａであり、（ｉｉ）１２０℃でのΔ貯蔵弾性率は、１８ＭＰａ超〜１２０ＭＰａ、または１９ＭＰａ〜１００ＭＰａ、または１９ＭＰａ〜８０ＭＰａである。
【００９３】
一実施形態では、マットな表面を有するスキン層は、スキン層の総重量に基づいて、（ｉ）２０重量％〜８０重量％、または４０重量％〜６０重量％、または５０重量％〜６０重量％のエチレン系ポリマー、および（ｉｉ）逆数の量のプロピレン系ポリマー、または２０重量％〜８０重量％、もしくは４０重量％〜６０重量％、もしくは４０重量％〜５０重量％のプロピレン系ポリマーを含有する、それらから本質的になる、またはそれらからなる。
【００９４】
前述の層を含む、本明細書に開示される層の各々における成分の合計は、各それぞれの層の総重量に基づいて、１００重量パーセント（重量％）をもたらすことが理解される。
【００９５】
一実施形態では、マットな表面を有するスキン層は、単一、または唯一のエチレン系ポリマーを含有する。
【００９６】
一実施形態では、エチレン系ポリマーは、マットな表面を有するスキン層にエチレンモノマーを含有する唯一のポリマーである。
【００９７】
一実施形態では、マットな表面を有するスキン層は、単一、または唯一のプロピレン系ポリマーを含有する。
【００９８】
一実施形態では、プロピレン系ポリマーは、マットな表面を有するスキン層にプロピレンモノマーを含有する唯一のポリマーである。
【００９９】
一実施形態では、エチレン系ポリマーおよびプロピレン系ポリマーは、スキン層における唯一のポリマー成分である。
【０１００】
一実施形態では、ＢＯＰＥ多層フィルムは、少なくとも１つ、または２つ、または唯一のマットな表面を有するスキン層を含有する。マットな表面を持つスキン層は、
（Ａ）２０重量％〜８０重量％、または４０重量％〜６０重量％、または５０重量％〜６０重量％のエチレン系ポリマーであって、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなり、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃの密度、および／または（ｂ）０．１ｇ／１０分〜５０ｇ／１０分、もしくは０．１ｇ／１０分〜２０ｇ／１０分、もしくは１ｇ／１０分〜１５ｇ／１０分のメルトインデックス（Ｉ２）、および／または（ｃ）１１０℃で０ＭＰａ超〜３０ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、および／または（ｄ）１２０℃で０ＭＰａ超〜２０ＭＰａ、もしくは０ＭＰａ超〜１５ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、の特性のうちの１つ、いくつか、またはすべてを有するエチレン／α−オレフィンコポリマーである、エチレン系ポリマーと、
（Ｂ）プロピレン／α−オレフィンランダムコポリマー、プロピレン／エチレン／ブチレンターポリマー、およびそれらの組み合わせから選択される、２０重量％〜８０重量％、または４０重量％〜６０重量％、または４０重量％〜５０重量％プロピレン系ポリマーであって、（ｉ）０．８９５ｇ／ｃｃ〜０．９５０ｇ／ｃｃ、もしくは０．８９５ｇ／ｃｃ〜０．９２０ｇ／ｃｃ、もしくは０．８９５ｇ／ｃｃ〜０．９１５ｇ／ｃｃ、もしくは０．９００ｇ／ｃｃ〜０．９１０ｇ／ｃｃの密度、および／または（ｉｉ）０．０１ｇ／１０分〜３０ｇ／１０分、もしくは０．０１ｇ／１０分〜１５ｇ／１０分、もしくは０．１０ｇ／１０分〜１０ｇ／１０分のメルトフローレート、および／または（ｉｉｉ）１１０℃で４０ＭＰａ超〜１５０ＭＰａ、もしくは４５ＭＰａ〜１４０ＭＰａ、もしくは４５ＭＰａ〜１３０ＭＰａの貯蔵弾性率、および／または（ｉｖ）１２０℃で１８ＭＰａ超〜１２０ＭＰａ、もしくは１９ＭＰａ〜１００ＭＰａ、もしくは１９ＭＰａ〜８０ＭＰａの貯蔵弾性率、の特性のうちの１つ、いくつか、またはすべてを有する、プロピレン系ポリマーと、を含有する、それらから本質的になる、またはそれらからなり、
マットな表面を有するスキン層は、（ｉ）０％〜５０％未満、もしくは１％〜３０％、もしくは１％〜２０％、もしくは４％〜１９％の光沢、および／または（ｉｉ）５０％超〜１００％、もしくは５１％〜１００％、もしくは５１％〜９０％のヘイズ、および／または（ｉｉｉ）１１０℃で４０ＭＰａ超〜１５０ＭＰａ、もしくは４５ＭＰａ〜１３０ＭＰａ、もしくは４９ＭＰａ〜１２５ＭＰａのΔ貯蔵弾性率、および／または（ｉｖ）１２０℃で１８ＭＰａ超〜１２０ＭＰａ、もしくは１９ＭＰａ〜１００ＭＰａ、もしくは１９ＭＰａ〜８０ＭＰａのΔ貯蔵弾性率、および／または（ｖ）１μｍ〜１５００μｍ、もしくは１μｍ〜１００μｍ、もしくは１μｍ〜５０μｍ、もしくは１μｍ〜２０μｍ、もしくは５μｍ〜１０μｍの厚さ、の特性のうちの１つ、いくつか、またはすべてを有する。
【０１０１】
ＢＯＰＥ多層フィルムが２つのスキン層を含むこれらの実施形態では、２つのスキン層は、同じであっても異なっていてもよい。一方のスキン層がマットな表面を持っている限り、他方のスキン層の組成は、都合に合わせて変えることができる。典型的には、他方のスキン層は、少なくとも５０重量％の１つ以上のエチレン系ポリマーを含有する。
【０１０２】
一実施形態では、ＢＯＰＥ多層フィルムは、（ｉ）マットな表面を有する第１のスキン層と、（ｉｉ）エチレン系ポリマーを含有する、それらから本質的になる、またはそれからなる第２のスキン層と、を含む。第２のスキン層内のエチレン系ポリマーは、マットな表面を有する第１のスキン層内のエチレン系ポリマーと同じであっても異なっていてもよい。一実施形態では、第２のスキン層内のエチレン系ポリマーは、マットな表面を有する第１のスキン層内のエチレン系ポリマーとは異なる。
【０１０３】
一実施形態では、第２のスキン層内のエチレン系ポリマーは、物質表面を有する第１のスキン層内のエチレン系ポリマーと同じである。言い換えれば、各エチレン系ポリマーは、同一のコモノマー種類、コモノマー含有量、構造、および特性を有する。
【０１０４】
マットな表面を有するスキン層は、本明細書に開示される２つ以上の実施形態を含み得る。
【０１０５】
スキン層は、本明細書に開示される２つ以上の実施形態を含み得る。
【０１０６】
コア
ＢＯＰＥ多層フィルムは、（ｉ）マットな表面を有するスキン層と、（ｉｉ）コアと、を含む。コアは、１つ以上の層を含有する。コアは、すべてのコア層の総重量に基づいて、少なくとも５０重量％のエチレン系ポリマーを含有する。
【０１０７】
コア層は、２つの対向する表面を有する。一実施形態では、各コア層は、２つの対向する表面を有する連続層である。
【０１０８】
ＢＯＰＥ多層フィルムは、少なくとも１つのコア層を含有するコアを含む。一実施形態では、ＢＯＰＥ多層フィルムのコアは、２つ以上のコア層を含む。ＢＯＰＥ多層フィルムのコアは、少なくとも５０重量％、または６０重量％、または７０重量％、または８０重量％、または９０重量％、または９９重量％超のエチレン系ポリマー、例えば、線状低密度ポリエチレンを含有する。コア内のエチレン系ポリマーの量は、コア内の単層の重量ではなく、コアの総重量に基づく。したがって、いくつかの実施形態では、ＢＯＰＥ多層フィルムは、エチレン系ポリマーの量が、個々のコア層の重量に基づいて、５０重量％未満であるか、または完全に存在しない、１つ以上の個々のコア層を含有し得るが、これらの実施形態では、コアの他の層のエチレン系ポリマーの量は、コア内のエチレン系ポリマーの総量が少なくとも５０重量％であるように十分である。
【０１０９】
一実施形態では、コアは、すべてのコア層の総重量に基づいて、５０重量％、または６０重量％、または７０重量％、または８０重量％、または９０重量％〜１００重量％のエチレン系ポリマーを含有する。別の実施形態では、コアは、すべてのコア層の総重量に基づいて、５０重量％〜１００重量％、または７０重量％〜１００重量％、または９０重量％〜１００重量％のエチレン系ポリマーを含有する。
【０１１０】
実施形態では、コアは、エチレン系ポリマーから本質的になるか、またはそれからなる。言い換えれば、コアは、すべてのコア層の総重量に基づいて、１００重量％のエチレン系ポリマーを含有する。
【０１１１】
エチレン系ポリマーは、本明細書に開示される任意のエチレン系ポリマーであり得る。一実施形態では、コア層または複数のコア層のエチレン系ポリマーは、マットな表面を有するスキン層について記載したものと同じである。エチレン系ポリマーと互換性があり、ＢＯＰＥ多層フィルムの望ましい特性に寄与する任意の熱可塑性ポリマーは、任意のコア層においてエチレン系ポリマーと組み合わせて使用することができる。そのようなポリマーの典型的なものは、マットな表面を有するスキン層について記載されたプロピレン系ポリマーである。
【０１１２】
一実施形態では、ＢＯＰＥ多層フィルムは、１つ、または２〜３つ、または４つ、または５つのコア層を有するコアを含む。各コア層は、同じでも異なっていてもよい。一実施形態では、各コア層は、構造的、組成的、および／または物理的に同じである。別の実施形態では、各コア層は、構造的、組成的、および／または物理的に異なる。
【０１１３】
一実施形態では、コアは、５μｍ、または１０μｍ、または２０μｍ、または３０μｍ〜４０μｍ、または５０μｍ、または１００μｍ、または２００μｍ、または３００μｍ、または４００μｍ、または５００μｍ、または６００μｍ、または７００μｍ、または８００μｍ、または９００μｍ、または１０００μｍ、または１２００μｍ、または１５００μｍ、または２０００μｍ、または２５００μｍ、または２９００μｍ、または３０００μｍ未満の厚さを有する。別の実施形態では、コアは、５μｍ〜３０００μｍ未満、または５μｍ〜１０００μｍ未満、または５０μｍ〜３０００μｍ未満、または５００μｍ〜２０００μｍ、または５００μｍ〜１０００μｍ、または１０μｍ〜９０μｍ、または２０μｍ〜８０μｍの厚さを有する。
【０１１４】
一実施形態では、ＢＯＰＥ多層フィルムは、１つ、または２〜３つ、または４つ、または５つのコア層を有するコアを含む。各コア層は、（ｉ）エチレン、および（ｉｉ）Ｃ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなるエチレン／α−オレフィンコポリマーである、エチレン系ポリマーを含有する、それらから本質的になる、またはそれらからなる。エチレン／α−オレフィンコポリマーは、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃの密度、および／または（ｂ）０．１ｇ／１０分〜５０ｇ／１０分、もしくは０．１ｇ／１０分〜２０ｇ／１０分、もしくは１ｇ／１０分〜１５ｇ／１０分のメルトインデックス（Ｉ２）、および／または（ｃ）１１０℃で０ＭＰａ超〜３０ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、および／または（ｄ）１２０℃で０ＭＰａ超〜２０ＭＰａ、もしくは０ＭＰａ超〜１５ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、の特性のうちの１つ、いくつか、またはすべてを有する。コアは、すべてのコア層の総重量に基づいて、５０重量％〜１００重量％、または７０重量％〜１００重量％、または９０重量％〜１００重量％、または１００重量％のエチレン系ポリマーを含有する。コアは、５μｍ〜３０００μｍ未満、または５μｍ〜１０００μｍ未満、または５０μｍ〜３０００μｍ未満、または５００μｍ〜２０００μｍ、または５００μｍ〜１０００μｍ、または１０μｍ〜９０μｍ、または２０μｍ〜８０μｍの厚さを有する。
【０１１５】
一実施形態では、コアは、単一、または唯一のエチレン系ポリマーを含有する。
【０１１６】
一実施形態では、エチレン系ポリマーは、コアにエチレンモノマーを含有する唯一のポリマーである。
【０１１７】
一実施形態では、コアのエチレン系ポリマーは、スキン層のエチレン系ポリマーと同じまたは異なる。一実施形態では、コアのエチレン系ポリマーは、スキン層のエチレン系ポリマーとは異なる。
【０１１８】
一実施形態では、コアのエチレン系ポリマーは、スキン層のエチレン系ポリマーと同じである。言い換えれば、コアのエチレン系ポリマーおよびスキン層のエチレン系ポリマーは各々、同一のコモノマー種類、コモノマー含有量、構造、および特性を有する。
【０１１９】
一実施形態では、ＢＯＰＥ多層フィルム内のエチレン系ポリマーの全体的な含有量は、少なくとも５０重量％、または６０重量％、または７０重量％、または８０重量％、または９０重量％以上である。しかしながら、ＢＯＰＥ多層フィルムのコア内のエチレン系ポリマーの重量パーセントは、スキン層（複数可）内のプロピレン系ポリマーの存在により、ＢＯＰＥ多層フィルム内のエチレン系ポリマー自体の重量パーセントを超える場合がある。
【０１２０】
コア層は、本明細書に開示される２つ以上の実施形態を含み得る。
【０１２１】
添加剤
一実施形態では、ＢＯＰＥ多層フィルムは、（ｉ）エチレン系ポリマーおよびプロピレン系ポリマーを含有するスキン層と、（ｉｉ）エチレン系ポリマーを含有するコアと、を含有し、スキン層およびコアの一方または両方が、１つ以上の添加剤を含有する。
【０１２２】
添加剤は、既知の量および既知の方法で使用され、これらに限定されないが、酸化防止剤、紫外線安定剤、熱安定剤、スリップ剤、ブロック防止剤、顔料または着色剤、加工助剤、架橋触媒、難燃剤、充填剤、および発泡剤が含まれる。添加剤は、スキン層およびコア層のうちの１つ以上に含めることができる。
【０１２３】
一実施形態では、ＢＯＰＥ多層フィルムは、金属酸化物（二酸化チタンなど）を欠いているか、または実質的に欠いている。
【０１２４】
一実施形態では、ＢＯＰＥ多層フィルムは、二酸化ケイ素を欠いているか、または実質的に欠いている。
【０１２５】
一実施形態では、ＢＯＰＥ多層フィルム内のエチレン系ポリマーの全体的な含有量は、ＢＯＰＥ多層フィルムの総重量に基づいて、少なくとも５０重量％、または６０重量％、または７０重量％、または８０重量％、または９０重量％〜９５重量％、または９８重量％、または９９重量％である。別の実施形態では、ＢＯＰＥ多層フィルム内のエチレン系ポリマーの全体的な含有量は、ＢＯＰＥ多層フィルムの総重量に基づいて、５０重量％〜９９重量％、または６０重量％〜９８重量％、または８０重量％〜９８重量％である。
【０１２６】
コアは、マットな表面を有するスキン層と接触している。コア層は、マットな表面を有するスキン層と直接接触していても間接的に接触していてもよい。一実施形態では、コアは、マットな表面を有するスキン層と直接接触する。本明細書で使用される場合、「直接接触する」という用語は、コア層がマットな表面を有するスキン層のすぐ隣に位置し、コア層とマットな表面を有するスキン層との間に介在層または介在構造体が存在しない層構成である。
【０１２７】
別の実施形態では、コアは、マットな表面を有し、介在を有さないスキン層と間接的に接触する。本明細書で使用される場合、「間接的に接触する」という用語は、コア層と、マットな表面を有し、介在層を有さないスキン層との間に介在層または介在構造体が存在する層構成である。
【０１２８】
一実施形態では、ＢＯＰＥ多層フィルムは、
（Ａ）１〜２つ、または唯一のマットな表面を有するスキン層であって、
（ｉ）２０重量％〜８０重量％、または４０重量％〜６０重量％、または５０重量％〜６０重量％の第１のエチレン系ポリマーであって、それが、エチレン、およびＣ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなる第１のエチレン／α−オレフィンコポリマーであり、それが、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃの密度、および／または（ｂ）０．１ｇ／１０分〜５０ｇ／１０分、もしくは０．１ｇ／１０分〜２０ｇ／１０分、もしくは１ｇ／１０分〜１５ｇ／１０分のメルトインデックス（Ｉ２）、および／または（ｃ）１１０℃で０ＭＰａ超〜３０ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、および／または（ｄ）１２０℃で０ＭＰａ超〜２０ＭＰａ、もしくは０ＭＰａ超〜１５ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、の特性のうちの１つ、いくつか、またはすべてを有する、第１のエチレン系ポリマーと、
（ｉｉ）プロピレン／α−オレフィンランダムコポリマー、プロピレン／エチレン／ブチレンターポリマー、およびそれらの組み合わせから選択される、２０重量％〜８０重量％、または４０重量％〜６０重量％、または４０重量％〜５０重量％のプロピレン系ポリマーであって、（ｉ）０．８９５ｇ／ｃｃ〜０．９５０ｇ／ｃｃ、もしくは０．８９５ｇ／ｃｃ〜０．９２０ｇ／ｃｃ、もしくは０．８９５ｇ／ｃｃ〜０．９１５ｇ／ｃｃ、もしくは０．９００ｇ／ｃｃ〜０．９１０ｇ／ｃｃの密度、および／または（ｉｉ）０．０１ｇ／１０分〜３０ｇ／１０分、もしくは０．０１ｇ／１０分〜１５ｇ／１０分、もしくは０．１０ｇ／１０分〜１０ｇ／１０分のメルトフローレート、および／または（ｉｉｉ）１１０℃で４０ＭＰａ超〜１５０ＭＰａ、もしくは４５ＭＰａ〜１４０ＭＰａ、もしくは４５ＭＰａ〜１３０ＭＰａの貯蔵弾性率、および／または（ｉｖ）１２０℃で１８ＭＰａ超〜１２０ＭＰａ、もしくは１９ＭＰａ〜１００ＭＰａ、もしくは１９ＭＰａ〜８０ＭＰａの貯蔵弾性率、の特性のうちの１つ、いくつか、またはすべてを有するプロピレン系ポリマーと、を含有する、それらから本質的になる、またはそれらからなる、１〜２つ、または唯一のマットな表面を有するスキン層と、
（Ｂ）１つ、または２〜３つ、または４つ、または５つのコア層を含有するコアであって、各コア層が、第２のエチレン系ポリマーを含有する、それらから本質的になる、またはそれからなり、第２のエチレン系ポリマーが、エチレン、およびＣ３〜Ｃ２０、またはＣ４〜Ｃ２０、またはＣ３〜Ｃ１０、またはＣ４〜Ｃ１０、またはＣ４〜Ｃ８、またはＣ８α−オレフィンコモノマーを含有する、それらから本質的になる、またはそれらからなる第２のエチレン／α−オレフィンコポリマーであり、第２のエチレン／α−オレフィンコポリマーが、（ａ）０．８７０ｇ／ｃｃ〜０．９６０ｇ／ｃｃ、もしくは０．９００ｇ／ｃｃ〜０．９６０ｇ／ｃｃ、もしくは０．９１０ｇ／ｃｃ〜０．９３０ｇ／ｃｃの密度、および／または（ｂ）０．１ｇ／１０分〜５０ｇ／１０分、もしくは０．１ｇ／１０分〜２０ｇ／１０分、もしくは１ｇ／１０分〜１５ｇ／１０分のメルトインデックス（Ｉ２）、および／または（ｃ）１１０℃で０ＭＰａ超〜３０ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、および／または（ｄ）１２０℃で０ＭＰａ超〜２０ＭＰａ、もしくは０ＭＰａ超〜１５ＭＰａ、もしくは０ＭＰａ超〜１０ＭＰａ、もしくは０ＭＰａ超〜５ＭＰａ、もしくは０ＭＰａ超〜１ＭＰａの貯蔵弾性率、の特性うちの１つ、いくつか、またはすべてを有する、１つ、または２〜３つ、または４つ、または５つのコア層を含有するコアと、を含有する、それらから本質的になる、またはそれらからなり、
マットな表面を持つスキン層は、（ｉ）１１０℃で４０ＭＰａ超〜１５０ＭＰａ、または４５ＭＰａ〜１３０ＭＰａ、または４９ＭＰａ〜１２５ＭＰａのΔ貯蔵弾性率を有し、（ｉｉ）１２０℃で１８ＭＰａ超〜１２０ＭＰａ、または１９ＭＰａ〜１００ＭＰａ、または１９ＭＰａ〜８０ＭＰａのΔ貯蔵弾性率を有し、
マットな表面を有するスキン層は、０％〜５０％未満、または１％〜３０％、または１％〜２０％、または４％〜１９％の光沢を有し、
コアは、すべてのコア層の総重量に基づいて、５０重量％〜１００重量％、または７０重量％〜１００重量％、または９０重量％〜１００重量％、または１００重量％のエチレン系ポリマーを含有し、
コア（１つ以上の層を含有する）の総厚は、ＢＯＰＥ多層フィルムの総厚の５０％〜９８％、または６０％〜９５％、または７０％〜９５％、または８０％〜９５％、または９０％〜９５％、または７０％〜９０％であり、
ＢＯＰＥ多層フィルムは、２：１〜６：１、または２：１〜５：１、または４：１〜６：１、または４：１〜５：１の延伸比で縦方向に配向され、
ＢＯＰＥ多層フィルムは、２：１〜１１：１、または２：１〜１０：１、または２：１〜９：１、または４：１〜１１：１、または６：１〜１１：１、または８：１〜１１：１、または８：１〜９：１の延伸比で横方向に配向され、
ＢＯＰＥ多層フィルムは、（ｉ）マットな表面を有するスキン層が、０％〜５０％未満、もしくは１％〜３０％、もしくは１％〜２０％、もしくは４％〜１９％の光沢を有する、および／または（ｉｉ）マットな表面を有するスキン層が、５０％超〜１００％、もしくは５１％〜１００％、もしくは５１％〜９０％のヘイズを有する、および／または（ｉｉｉ）マットな表面を有するスキン層が、１μｍ〜１５００μｍ、もしくは１μｍ〜１００μｍ、もしくは１μｍ〜５０μｍ、もしくは１μｍ〜２０μｍ、もしくは５μｍ〜１０μｍの厚さを有する、および／または（ｖ）ＢＯＰＥ多層フィルムが、１０μｍ〜３０００μｍ、もしくは１０μｍ〜１００μｍ、もしくは１０μｍ〜１０００μｍ、もしくは５００μｍ〜１５００μｍの厚さを有する、および／または（ｖｉ）マットな表面を有するスキン層が、ＢＯＰＥ多層フィルムの総厚の１％〜５０％、もしくは２％〜５０％、もしくは５％〜４０％、もしくは５％〜３０％、もしくは５％〜２０％、もしくは５％〜１０％、もしくは１０％〜３０％である、および／または（ｖｉｉ）ＢＯＰＥ多層フィルムが、８〜６６、もしくは８〜５４、もしくは１０〜５０、もしくは２０〜４０、もしくは３２〜３６の全体的な延伸比（縦方向の延伸比×横方向の延伸比）を有する、および／または（ｖｉｉｉ）縦方向の延伸比対横方向の延伸比の比が、１．０：１．０〜１．０：５．５、もしくは１．０：１．０〜１．０：２．５、もしくは１．０：１．５〜１．０：２．０である、および／または（ｉｘ）コアが、マットな表面を有するスキン層に直接接触する、の特性のうちの１つ、いくつか、またはすべてを有する。
【０１２９】
ＢＯＰＥ多層フィルムは、本明細書に開示される２つ以上の実施形態を含み得る。
【０１３０】
用途
現在のＢＯＰＥ多層フィルムは、液体、粉末、冷凍食品、肉などのパッケージでの使用に非常に適している。これらのフィルムを使用することができる典型的なパッケージ構造には、スタンドアップパウチ、ピローパウチ、３方シールポーチ、小袋などが含まれるが、これらに限定されない。
【０１３１】
例として、これらに限定されないが、ここで、本開示のいくつかの実施形態を以下の実施例で詳細に説明する。
【実施例】
【０１３２】
本発明の実施例および比較例で使用された材料を表２に報告する。
【表２】
2021529106.tif 000003
【０１３３】
ＰＥ１は、Ｔｈｅ  Ｄｏｗ  Ｃｈｅｍｉｃａｌ  Ｃｏｍｐａｎｙから入手可能なＥＬＩＴＥ（商標）５８１５、強化ポリエチレン（エチレン／オクテンコポリマー）である。
【０１３４】
ＰＥ２は、線状低密度ポリエチレン（エチレン／オクテンコポリマー）である。ＰＥ２は、一般に、「第２のＰＥの比較例」として特定されるポリエチレンに関するＷＯ２０１８／０４８５８０の実施例に記載されるように調製することができ、その内容は、参照により本明細書に組み込まれる。
【０１３５】
ＰＰ１は、ＴＯＰＩＬＥＮＥ（商標）ＰＰＲ  Ｒ２００Ｐ、プロピレンランダムコポリマーであり、Ｈｙｏｓｕｎｇ  Ｃｏｒｐｏｒａｔｉｏｎから入手可能である。
【０１３６】
ＰＰ２は、ＴＦ４５１、プロピレン−エチレン−ブテンターポリマーであり、Ｈａｎｗｈａ  Ｔｏｔａｌから入手可能である。
【０１３７】
ＰＰ３は、Ｂｏｒｅａｌｉｓ  ＰＰ  ＲＤ２０８ＣＦ、プロピレンランダムコポリマーであり、Ｂｏｒｅａｌｉｓ  ＡＧから入手可能である。
【０１３８】
手順
１０００ミクロン（μｍ）の厚さを有する鋳造された試料は、４つの押出機（Ａ、Ｂ、Ｃ、およびＤと名付ける）を有するＤｒ．Ｃｏｌｌｉｎの鋳造フィルムライン上で作製する。押出機スクリューの長さ／直径比は、２５／１である。Ａ、Ｂ、およびＤのスクリュー径は、２５ミリメートル（ｍｍ）、Ｃのスクリュー径は、３０ｍｍである。これらの４つの押出機により、５層（Ａ／Ｂ／Ｃ／Ｂ／Ｄ）構造を作製する。層Ａ、Ｂ、およびＣは、同じ材料を使用する。ＰＥ成分およびＰＰ成分は、押出機Ｄによってブレンドかつ押し出されて、スキン層を提供する。層Ｄは、フィルムの総厚の約１０％である。言い換えれば、層Ｄの厚さは、１００μｍである。
【０１３９】
鋳造された試料への二軸延伸は、ＡＣＣＵＰＵＬＬ（商標）二軸延伸機により実行する。４倍の伸張および８倍の伸張を、鋳造された試料の縦方向および横方向にそれぞれ適用する。言い換えれば、各多層フィルムは、４：１の延伸比で縦方向に、そして８：１の延伸比で横方向に配向される。伸張温度は、１１０℃〜１２０℃である。
【０１４０】
結果
表３に報告されているように、ＰＥ２のみを、本発明および比較の両方のすべての試料のスキン層Ａならびにコア層ＢおよびＣで使用する。試料では、スキン層Ｄの配合のみが異なる。異なるスキン層Ｄの配合によって提供される表面特性を評価するために、スキン層Ａならびにコア層ＢおよびＣの組成は、変更しない。本発明のＢＯＰＥ多層フィルムの他の実施形態では、スキン層Ａおよびコア層に様々な樹脂を使用できることが理解されよう。
【０１４１】
ＰＥ成分（表２の異なるＰＥグレードから選択される）をＰＰ成分（表２に列挙される異なるプロピレン系ポリマーから選択される）とブレンドすることにより、実施例１〜３（実施例１〜３）の試料フィルムは、２０％未満の光沢および５０％超のヘイズを有するマットな表面を有する。実施例１〜３では、ＰＰ成分の貯蔵弾性率は、１１０℃で４０ＭＰａを超えて、１２０℃で１８ＭＰａを超えてＰＥ成分の貯蔵弾性率よりも大きい。対照的に、比較試料１および２のフィルムは、５０％超の光沢および１０％未満のヘイズを有する。これらの比較試料では、ＰＥ成分とＰＥ成分との貯蔵弾性率の差は、１１０℃で４０ＭＰａ未満であり、１２０℃で１８ＭＰＡ未満である。
【０１４２】
表３において、「ＣＳ」は、比較試料を指す。
【表３】
2021529106.tif 000004
【０１４３】
本開示が、本明細書に含有される実施形態および例示に限定されず、以下の特許請求の範囲内に入るように、実施形態の一部、および異なる実施形態の要素の組み合わせを含むこれらの実施形態の修正された形態を含むことが具体的に意図される。
【国際調査報告】
2021529106.tif 000005
2021529106.tif 000006